(57)【要約】基板上の作用光感光性インクまたはトナー層の硬化方法が、作用光感光性インクまたはトナー層に、３２０ｎｍと４４５ｎｍの間の第１スペクトル範囲の第１放射ドーズＤ１を、続いて２００ｎｍと３１９ｎｍとの間の第２スペクトル範囲の第２放射ドーズＤ２を照射する工程を含み、第１放射ドーズと第２放射ドーズとの比Ｄ１／Ｄ２は、０．２５と５００との間、好適には０．２５と２００との間、より好適には０．５０と１００との間である。
2020520831.tif 000002
【特許請求の範囲】
【請求項１】
基板上で作用光感光性インクまたはトナー層を硬化させる方法であって、
ａ．プリントアセンブリ（３０）に沿って輸送方向（Ｔ）に基板（Ｓ）を移動する工程と、
ｂ．プリントアセンブルにより移動する基板の上に作用光感光性インクまたはトナー層を堆積する工程と、
ｃ．基板の輸送方向に見て基板のプリントアセンブリの下流で、堆積した作用光感光性インクまたはトナー層に、３２０ｎｍと４４５ｎｍの間の第１スペクトル範囲の第１放射ドーズＤ１を、続いて２００ｎｍと３１９ｎｍとの間の第２スペクトル範囲の第２放射ドーズＤ２を、照射する工程であって、を含み、第１放射ドーズと第２放射ドーズとの比Ｄ１／Ｄ２は、０．２５と５００との間、より好適には０．２５と２００との間、更に好適には０．５０と１００との間であり、
第１放射ドーズＤ１は、少なくともＵＶ−ＬＥＤデバイスを用いて提供され、
第１の照射と第２の照射の開始との間の時間は、０．５ｓより小さく、または第２の照射は、第１の照射の終わりより前に始まる照射工程と、を含む方法。
【請求項２】
第１および第２のドーズは、インクまたはトナー層が完全に硬化されるものである請求項１に記載の方法。
【請求項３】
第１スペクトル範囲の第１放射ドーズＤ１は、ＵＶＡ光とＵＶＶ光の双方を含む請求項１または２に記載の方法。
【請求項４】
第２スペクトル範囲の第２放射ドーズは、ＵＶＢ光とＵＶＣ光の双方を含む請求項１〜３のいずれかに記載の方法。
【請求項５】
照射工程は、第１放射ドーズＤ１を提供する第１放射ステージと、第２放射ドーズＤ２を提供する第２放射ステージとを含み、
第１放射ステージは、第２放射ステージより早く始まる請求項１〜４のいずれかに記載の方法。
【請求項６】
第１放射ステージの第１放射ドーズＤ１は、第２放射ステージの開始前に、作用光感光性インクまたはトナー層の上に主として適用される請求項５に記載の方法。
【請求項７】
第２放射ステージは、第１放射ステージの間または第１放射ステージの終わりの実質的に直後に始まる請求項５または６に記載の方法。
【請求項８】
照射工程は、大気が作用光感光性インクまたはトナー層に存在する状態で行われる請求項１〜７のいずれかに記載の方法。
【請求項９】
第１放射ドーズＤ１は、少なくとも３０ｍＪ／ｃｍ２、好適には少なくとも１００ｍＪ／ｃｍ２であり、および／または、
第２放射ドーズＤ２は、少なくとも２０ｍＪ／ｃｍ２、好適には少なくとも３０ｍＪ／ｃｍ２である請求項１〜８のいずれかに記載の方法。
【請求項１０】
少なくとも１つのＵＶ−ＬＥＤデバイスの前面ガラスにおける最大電力密度は、少なくとも１０Ｗ／ｃｍ２、好適には少なくとも１６Ｗ／ｃｍ２である請求項９に記載の方法。
【請求項１１】
第２放射ドーズＤ２は、放電ランプ、好適には水銀放電ランプを用いて提供される請求項１〜１０のいずれかに記載の方法。
【請求項１２】
作用光感光性層は、照射工程の前に、基板上にインクジェット液滴を配置する堆積工程中に形成される作用光感光性インクジェットインク層であり、堆積されたインクジェット液滴は、シアンの液滴、マゼンタの液滴、黄色の液滴、黒の液滴、白の液滴の少なくとも１つを含む請求項１〜１１のいずれかに記載の方法。
【請求項１３】
この方法はさらに、基板上に堆積したインクジェットの液滴を実質的に固定化するために、放射ドーズＤ３のＵＶ光を用いて、部分的に形成された作用光感光性インクジェットインク層を照射する工程を含み、この固定工程は、好適には、第１の色を有する第１のセットのインクジェットの液滴を基板上に提供する第１堆積工程と、第２の色を有する第２のセットのインクジェットの液滴を基板上に提供する第２堆積工程との間に実施され、好適には第２の色は、第１の色とは異なる請求項１２に記載の方法。
【請求項１４】
基板上に作用光感光性層をプリントおよび硬化するためのプリントシステムにおいて、
ａ．基板上にインクまたはトナーを堆積し、これにより基板上に作用光感光性層を形成するように形成されたプリントアセンブリ、
ｂ．プリントアセンブリに沿った輸送方向（Ｔ）に基板を移動させるための基板輸送メカニズム、および、
ｃ．３２０ｎｍと４４５ｎｍの間の第１スペクトル範囲の第１放射ドーズＤ１と、それに続く２００ｎｍと３１９ｎｍとの間の第２スペクトル範囲の第２放射ドーズＤ２との組み合わせを用いて、形成された作用光感光性層を照射することにより、作用光感光性層を硬化するための照射工程を行うように形成された硬化ユニットであって、
放射ドーズＤ１／Ｄ２の比は、０．２５と５００との間、好適には０．２５と２００との間、より好適には０．５０と１００との間であり、
硬化ユニットは、輸送方向（Ｔ）に見てプリントアセンブリの下流に配置され、
硬化ユニットは、形成された作用光感光性層の上に第１放射を出射するように配置した第１硬化デバイスと、第１硬化デバイスの下流で形成された作用光感光性層の上に第２放射を出射するように配置した第２硬化デバイスとを含み、
第１硬化デバイスは第１放射ドーズを出射するように形成され、第２硬化デバイスは第２放射ドーズＤ２を出射するように形成され、
第１硬化デバイスは、少なくとも１つのＵＶ−ＬＥＤデバイスを含み、
第１および第２の硬化ユニットは、第１の照射と第２の照射の開始との間の時間が０．５ｓより小さくなるように、または第２の照射は、第１の照射の終わりより前に始まるように配置された硬化ユニットと、を含むプリントシステム。
【請求項１５】
少なくとも１つのＵＶ−ＬＥＤデバイスの前面ガラスにおける最大電力密度は、少なくとも１０Ｗ／ｃｍ２、好適には少なくとも１６Ｗ／ｃｍ２である請求項１４に記載のプリントシステム。
【請求項１６】
第２硬化ユニットは、放電ランプ、好適には水銀放電ランプを含む請求項１４または１５に記載のプリントシステム。
【請求項１７】
プリントアセンブリは、シアンの液滴を堆積するプリンタヘッド、マゼンタの液滴を堆積するプリンタヘッド、黄色の液滴を堆積するプリンタヘッド、黒の液滴を堆積するプリンタヘッド、および白の液滴を堆積するプリンタヘッドの少なくとも１つを含む請求項１４〜１６のいずれかに記載のプリントシステム。
【請求項１８】
このプリントシステムはさらに、基板上に堆積したインクを実質的に固定化するために、放射ドーズＤ３のＵＶ光を用いて、部分的に形成された作用光感光性層を照射するように形成されたプリントデバイスを含み、
このプリントデバイスは、好適には、プリントアセンブリの２つの続いたプリントヘッドの間に配置される請求項１７に記載のプリントシステム。
【請求項１９】
作用光感光性インクまたはトナー層は、湿式または乾式のトナー層である請求項１〜１１のいずれかに記載の方法。
【請求項２０】
請求項１〜１２のいずれかに記載の方法での、または、請求項１４〜１８のいずれかに記載のプリントシステムでの、作用光感光性インクの使用。
【発明の詳細な説明】
【技術分野】
【０００１】
本発明の分野は、エネルギー硬化性インクまたはトナーを用いたプリントに関する。特に、具体例は、基板上の作用光感光性インクまたはトナー層を硬化するための方法、およびそのような方法を実施するプリントシステムに関する。
【背景技術】
【０００２】
エネルギー硬化性インク、またはエネルギー硬化性の乾式または湿式トナーを用いたプリントは良く知られている。この分野での開発は、基板上にインクまたはトナーを堆積させた後に、インクまたはトナーをより効果的かつ効率的に硬化できるかに集中している。
【０００３】
第１のタイプの公知のエネルギー硬化性インクジェットプリントシステムは、水銀（気体）を用いる。それらの球は、様々な波長で、１またはそれ以上のピーク強度（Ｗ／ｃｍ２）およびドーズのＵＶ照射（Ｊ／ｃｍ２）を作製できる。ＵＶ照射は、出射波長に基づいて分類される。以下の分類は、ＵＶ照射サブタイプＡ（ＵＶＡ：３２０−３９０ｎｍ）、ＵＶ照射サブタイプＢ（ＵＶＢ：２８０−３２０ｎｍ）、ＵＶ照射サブタイプＣ（ＵＶＣ：２００−２８０ｎｍ）、ＵＶ照射サブタイプＶ（ＵＶＶ：３９０−４４５ｎｍ）に区分される。インク中に分配された光重合開始剤は、球により出射されたＵＶフォトンを受け取ることができる。光に露出した場合、光重合開始剤はフリーラジカルに分解し、インク層の表面およびインク層のバルク内で架橋結合を形成する。
【０００４】
少量の鉄、ガリウム等を球にドーピングすることで、球から照射されるＵＶ波長の分散を変えることができる。より高い波長は、硬化が起きる深さの改良のために有利である。
【０００５】
球の欠点は、高い処理温度（球の表面は、６５０〜９００℃に達する）であり、これは多量の赤外線照射を通して基板に熱を与える。それらの温度は、特に基板が重合体で、薄くまたは感熱性の場合に問題となる。球により出射される温度を減らすために、２色性のリフレクタおよび空冷および／または水冷システムのような、さまざまな技術が用いられた。
【０００６】
ＵＶ発光ダイオード（ＬＥＤ）技術の進歩は、中間圧力の水銀球と関連する欠点のいくつかを克服した。ＵＶＵＥＤは、比較的限定された波長範囲、典型的にはＵＶＡおよびＵＶＶ、例えば４０５ｎｍ、３９５ｎｍ、３８５ｎｍ、３６５ｎｍを有するが、一方でＬＥＤは高いピーク強度を示す。ＵＶＬＥＤは、低電力消費および非常に長い寿命という長所を有する。ＵＶＬＥＤは、特別なインクの組織と一体で用いられ、ずっと低い熱出力となり、それゆえにより広い範囲の潜在的な基板で使用される。しかしながら、入手可能な波長範囲では、インクの表面で起きる硬化を制限した。また、硬化は、インク表面の酸素ラジカルの存在により制限され、ネットワークの形成や架橋の形成を禁止する。存在する解決策は、酸素の存在を低減または除去するための窒素の”ブランケット”を用いて、インクの表面近傍に存在する酸素の低減および／または除去を試みた。時には、一時的な（反対の）箔が同じ目的に使用された。しかしながら、そのような解決策は、そのような窒素ブランケットや短時間で裏にできる被覆を形成するには、更なる成分および十分な空間を必要とする。他の解決策は、インクの混合物を変形して、酸素が存在しても、インクの表面硬化を増加する。正しい光重合開始剤を選択することにより、所望の表面硬化と内部硬化の双方がＬＥＤを用いることにより達成できる。しかしながら、照射後のインクの黄ばみが、光重合開始剤の断片および／または再結合した断片により発生しがちである。これは、非常に複雑な光重合開始剤の使用により克服できるが、インクを非常に高価にする。まとめると、受け入れ可能なコストで、黄ばみのないＵＶ−ＬＥＤの長所を組み合わせることは、現在の技術では困難である。
【０００７】
ＷＯ２０１６／１４４８３９Ａ１は、最近堆積させたインクを２つの光源に露出させることにより、ＵＶ硬化インクを含むインクの表面および深部の組織化を増加するために使用できるプリントシステムを開示する。２つの光源は、１またはそれ以上の波長のＵＶＣ照射を出射する第１光源と、それに続いて１またはそれ以上の波長のＵＶＡ、ＵＶＢ、またはＵＶＶ照射を出射する第２光源である。基板は、プリンタヘッドにより堆積させたインクが、第２光源より前に第１光源に露出するように形成される。第１光源のより短いＵＶＣ波長と高いエネルギーのために、照射はインク層の中に深く入ることができず、インク層の上方の層の硬化に効果的であることを証明する。さらに、第２光源のより低い波長および低いエネルギーのために、第２光源は、エネルギー硬化性インク層の中により深く入ることができることが説明される。開示されたプリントシステムでは、プリンタヘッド、第１光源、および第２光源は、レールに取り付けられた台車に取り付けられ、基板の上方を台車が通過することができる。
【発明の概要】
【０００８】
本発明の具体例は、基板上のインクまたはトナー層を硬化するための改良された方法を提供し、好適には、複雑な構成と、複雑な光重合開始剤を有する高価なインクまたはトナーを必要とせず、硬化後の許容できない黄ばみを防止した、特に、生じる熱を低減し、表面硬化を行う場合にインクまたはトナー層の表面に存在する酸素の量を低減する方法を提供する。
【０００９】
本発明の第１の形態では、基板上の作用光感光性インクまたはトナー層の硬化方法が提供され、この方法は、作用光感光性インクまたはトナー層に、３２０ｎｍと４４５ｎｍの間の第１スペクトル範囲の第１放射ドーズＤ１を、続いて２００ｎｍと３１９ｎｍとの間の第２スペクトル範囲の第２放射ドーズＤ２を、照射する照射工程を含む。第１スペクトル範囲は、ＵＶＡ光とＵＶＶ光からなるグループの少なくとも１つに対応しても良い。第２スペクトル範囲は、ＵＶＢ光とＵＶＣ光からなるグループの少なくとも１つに対応しても良い。ＵＶＶは３９０ｎｍ〜４４５ｎｍの範囲の波長に対応し、ＵＶＡは３２０ｎｍ〜３９０ｎｍの範囲の波長に対応し、ＵＶＢは２８０ｎｍ〜３２０ｎｍの範囲の波長に対応し、ＵＶＣは２００ｎｍ〜２８０ｎｍの範囲の波長に対応する。好適には、第１放射ドーズと第２放射ドーズとの比Ｄ１／Ｄ２は、０．２５と５００との間、より好適には０．２５と２００との間、更に好適には０．５０と１００との間である。
【００１０】
具体例は、特に、適切な第１放射ドーズでの第１放射の波長が長いほど、より深くインクまたはトナー層に入り、インクまたはトナー層の表面に存在する酸素の量を低減できるという発明的知見に基づく。低減した酸素の量は、第２放射ドーズにより改良された表面硬化を可能にする。もちろん、第２放射の波長を短くすると表面が硬化し、低減された表面に存在する酸素量の観点から、この表面硬化は、表面に酸素が存在する従来の表面硬化に比較して改良される。また、表面硬化を行うのに必要なドーズ（およびそれゆえに電力）は、外部の窒素または二酸化炭素ガス流を用いることなく、低減することができる。これは、また、より熱の発生を減らし、本発明の方法は、感熱性基板を含むさまざまな基板の上で実施できる。また、本方法は、インクまたはトナーの組織を変えない、より効率的な硬化のため、より少ないオゾンの発生、より少ない移動、およびより少ない黄ばみで実施できる。高効率なそれら２つの放射工程により、匂いもまた大きく低減される。
【００１１】
好適には、第１スペクトル範囲中の第１放射ドーズＤ１は、ＵＶＡ光とＵＶＶ光の双方を含む。この方法では、またインク層が白、黄色または黒いインクを含む場合、インクまたはトナー層の深い底部で良好な硬化が得られる。
【００１２】
好適には、第２スペクトル範囲中の第２放射ドーズは、ＵＶＢ光とＵＶＣ光の双方を含む。この方法では、インクまたはトナー層の表面部分で良好な硬化が得られる。
【００１３】
好適には、第１ドーズおよび第２ドーズは、インクまたはトナー層が完全に硬化するようにする。「部分的硬化（partial curing）」、「完全硬化（full curing）」は、硬化の程度、即ち、変更された組織のグループのパーセンテージであり、硬化組織の分野で当業者に良く知られた方法、例えばＲＴ−ＦＴＩＲ（Real-Time Fourier Transform Intra-Red Spectroscopy）により、または物理的または化学的試験方法（例えば、耐引っかき性または溶液に対する耐化学性）により決定される。
【００１４】
完全に硬化されたインクまたはトナー層は、深さ／貫通した硬化と基板接着硬化が起きるとともに、表面硬化が起きることを意味する。貫通した硬化は、基板の上へのインクまたはトナー層の接着を確認する引っかき試験により検査できる。そして表面硬化は、例えば（「オフセット」と呼ばれる）基板ユニットの上を、硬化の下流に向かうローラによる不完全／部分的に硬化されたインクまたはトナー層の堆積の視覚的な観察により、または像をこすった後のＭＥＫで濡れた布パッドの色彩を検査することにより検査できる。それらの試験方法は、以下においてより詳細に記載する。
【００１５】
例示の具体例では、放射工程は、第１放射ドーズＤ１を提供する第１放射ステージと、第２放射ドーズＤ２を提供する第２放射ステージとを含み、第１放射ステージは、第２放射ステージより早く始まる。第２放射ステージは、第１放射ステージ中または第１放射ステージの終了後実質的に直ぐ開始しても良いが、通常は第１放射ステージを開始した後、好適には第１放射ステージ開始後少なくとも０．１秒後に開始する。換言すれば、第１放射ドーズの適用が、第２放射ドーズの適用前に開始する限り、時間次元で見て、第１および第２の放射ドーズは部分的または完全に重なっても良い。好適には、第１放射ステージの第１放射ドーズＤ１は、第２放射ステージの開始前に、作用光感光性層の上に主に適用される。この方法では、第２放射ドーズＤ２の適用時に、表面で低減された酸素の効果が最適化される。
【００１６】
好適には、放射工程は、作用光感光性層に大気が存在する場合に行われる。換言すれば、この方法の具体例は、窒素、貴ガス、または二酸化炭素ブランケットを用いずに行っても良い。第１放射ドーズＤ１が、表面において酸素量を減らすからである。
【００１７】
第１放射ドーズＤ１は好適には少なくとも３０ｍＪ／ｃｍ２、より好適には少なくとも１００ｍＪ／ｃｍ２、更に好適には少なくとも３００ｍＪ／ｃｍ２、例えば５００ｍＪ／ｃｍ２である。第２放射ドーズＤ２は好適には少なくとも２０ｍＪ／ｃｍ２、より好適には少なくとも３０ｍＪ／ｃｍ２である。好適には第２放射ドーズＤ２は、２００ｍＪ／ｃｍ２より小さく、例えば１００ｍＪ／ｃｍ２より少ない。比較的高い第１ドーズＤ１は、インクまたはトナー層のより深い底部で良好な硬化を得るのに有利である。第２放射ドーズＤ２は、好適には、温度上昇を制限するためには高くないことが好ましい、好適には、第２ドーズＤ２は、非プリント基板の温度上昇が３０〜４０℃より小さいように、好適には２０〜３０℃より小さいように、更に好適には２０℃より小さいように、例えば１５℃より小さいように選択される。
【００１８】
例示の具体例では、第１放射ドーズＤ１は、少なくとも１つのＵＶ−ＬＥＤデバイスを用いて提供される。好適には、少なくとも１つのＵＶ−ＬＥＤデバイスの、前面ガラスにおける最大電力密度は、少なくとも１０Ｗ／ｃｍ２、好適には１６Ｗ／ｃｍ２である。そのようなＵＶ−ＬＥＤデバイスは、十分に高い第１放射ドーズが、第１のスペクトル範囲内で形成できるという長所を有する。
【００１９】
例示の具体例では、第２放射ドーズＤ２は、放電ランプ、好適には水銀放電ランプを用いて適用される。そのようなランプは、非常に一定で安定した方法でＵＶＢ光およびＵＶＣ光を形成するのに適している。更に、第１放射ドーズの適用の観点から、放電ランプは、より低い電力レベルで動作し、熱の発生をより少なくする。好適には、基板上の放電ランプの単位幅あたりに供給電力は、最大で１５０Ｗ／ｃｍ、より好適には最大で１２０Ｗ／ｃｍ、更に好適には最大で８０Ｗ／ｃｍ、例えば最大で５０Ｗ／ｃｍである。それらの値は、１ｍ／ｓまでのプリント速度に適切であり、より高いプリント速度については、単位幅あたりの供給電力は高くなる。本発明の具体例は、少ないエネルギーを用いて、通常のＦｅドープまたは他の金属をドープしたＨｇ硬化インクの使用を可能にする。また、ＵＶ光に露出させた後に色が変化しない光重合開始剤が使用できる。なお、放電ランプは、ＵＶＡ光および／またはＵＶＶ光を出射しても良い。しかしながら、この部分は、少なくとも１つのＵＶ−ＬＥＤデバイスにより適用された第１放射ドーズＤ１より、ずっと少ない。
【００２０】
例示の具体例では、作用光感光性インク層は、照射工程の前に、基板上にインクジェットの液滴を配置する堆積工程中に形成される。堆積されたインクジェット液滴は、少なくとも１つのシアンの液滴、マゼンタの液滴、黄色の液滴、白の液滴、および黒の液滴を含む。インクと使用された顔料に特性に依存して、貫通した／深い硬化は影響される。例えば黒の顔料や所定の黄色の顔料のような、より透明でない顔料が使用された場合、貫通した／深い硬化は、否定的な影響を受けるであろう。それゆえに、本発明の具体例は、黒および黄色を含む多層に対して特に有用であるが、白の厚い層に対しても非常に有用である。例示の具体例では、本方法は、更に、基板上の堆積したインクジェットの液滴を実質的に固定化するために放射ドーズＤ３のＵＶ光を用いて、部分的に形成された作用光感光性インクジェットインクを照射する工程を含み、この固定工程は、好適には、第１の色を有する第１のセットのインクジェットの液滴を基板上に提供する第１堆積工程と、第２の色を有する第２のセットのインクジェットの液滴を基板上に提供する第２堆積工程との間に実施され、好適には第２の色は、第１の色とは異なる。この方法では、第１のセットのインクジェットの液滴を部分的に硬化する工程は、第２のセットのインクジェット液滴を適用する前に、第１のセットのインクジェット液滴を実質的に固定化するために行われる。
【００２１】
他の具体例では、作用光感光性トナーは、乾式または湿式のトナーでも良い。湿式トナーは、作用光感光性キャリア液を備えた湿式トナーでも良い。キャリア液体を提供するために、ＵＶ硬化型光重合開始剤を加えても良い。光重合開始剤を加える適切なキャリア液の例は、参照によりここに含まれる、同一出願人の特許出願ＰＣＴ／ＥＰ２０１７／０５９８０９またはＮＬ２０１６６９７に詳しく記載される。他の具体例では、湿式トナーがＵＶ硬化マーキング粒子を備えた湿式トナーでも良く、マーキング粒子はＵＶ硬化され、キャリア液はプリントされた基板から除去される。そのようなトナーの例は、参照によりここに含まれる、同一出願人の特許出願ＮＬ２０１６４２９に記載される。放射硬化乾式トナーは、参照によりここに含まれる、同一出願人の特許出願ＥＰ１４３７６２８Ａ１、ＥＰ１７５６６７５Ｂ１、ＥＰ１９３０７８０Ｂ１、またはＥＰ２０１９３４０Ｂ１に記載される。
【００２２】
本発明の他の形態では、基板上で作用光感光性層をプリントおよび硬化するためのプリントシステムを提供する。このプリントシステムは、
基板上にインクまたはトナーを堆積し、これにより作用光感光性層を基板の上に形成するように形成されたプリントアセンブリ、
プリントアセンブリに沿った輸送方向に基板を移動させる基板輸送メカニズムおよび、
３２０ｎｍと４４５ｎｍの間の第１スペクトル範囲の第１放射ドーズＤ１と、それに続く２００ｎｍと３１９ｎｍとの間の第２スペクトル範囲の第２放射ドーズＤ２の組み合わせを用いて、形成された作用光感光性層を照射することにより、作用光感光性層を硬化させる照射工程を行う硬化ユニットであって、放射ドーズとの比Ｄ１／Ｄ２は、０．２５と５００との間、より好適には０．２５と２００との間、更に好適には０．５０と１００との間であり、硬化ユニットは、輸送方向に見てプリントアセンブリの下流に配置される硬化ユニット、を含む。
【００２３】
プリントアセンブリは、インクジェットプリントを行うプリントヘッドアセンブリ、または乾式または湿式の硬化性トナーを用いてプリントするように形成されたプリントアセンブリでも良い。より特別には、湿式トナーを用いてプリントする場合、プリントアセンブリは、参照によりここに含まれる、同一出願人の特許出願ＰＣＴ／ＥＰ２０１７／０５９８０９またはＮＬ２０１６６９７に開示された特徴を有しても良い。この場合、硬化ユニットは、上述のようなＵＶ硬化ユニットであり、キャリア液はＵＶ硬化型である。
【００２４】
例示の具体例では、硬化ユニットは、形成された作用光感光性インク層の上に第１放射を行うように配置された第１硬化デバイスと、第１項かデバイスの下流で形成された作用光感光性インク層の上に第２放射を行うように配置された第２硬化デバイスとを含み、第１硬化デバイスは第１放射ドーズを出射するように形成され、第２硬化デバイスは第２放射ドーズＤ２を出射するように形成される。
【００２５】
好適には、第１放射の終わりと、第２放射の始めとの間の時間は、０．５秒より短い。上述のように、第２放射ステージは、第１照射ステージの終わりより前で、第１照射ステージの開始後に開始しても良く、好適には、第１放射ステージの始まりより少なくとも０．１秒遅く開始する。
【００２６】
例示の具体例では、プリントアセンブリは、シアンの液滴を堆積するプリンタヘッド、マゼンタの液滴を堆積するプリンタヘッド、黄色の液滴を堆積するプリンタヘッド、黒の液滴を堆積するプリンタヘッド、および白の液滴を堆積するプリンタヘッドの少なくとも１つを含む。
【００２７】
方法に関する上述の長所および特徴は、必要に応じて変更を加えてプリントシステムに適用される。
【００２８】
本発明の具体例では、方法およびプリントシステムは、以下の条項のいくつかの特徴を有する。
【００２９】
１．基板上で作用光感光性インクまたはトナー層を硬化させる方法であって、作用光感光性インクまたはトナー層に、３２０ｎｍと４４５ｎｍの間の第１スペクトル範囲の第１放射ドーズＤ１を、続いて２００ｎｍと３１９ｎｍとの間の第２スペクトル範囲の第２放射ドーズＤ２を、照射する照射工程を含み、第１放射ドーズと第２放射ドーズとの比Ｄ１／Ｄ２は、０．２５と５００との間、より好適には０．２５と２００との間、更に好適には０．５０と１００との間である。
【００３０】
２．条項１の方法において、第１および第２のドーズは、インクまたはトナー層が完全に硬化される。
【００３１】
３．条項１または２の方法において、第１スペクトル範囲の第１放射ドーズＤ１は、ＵＶＡ光とＵＶＶ光の双方を含む。
【００３２】
４．上記条項のいずれかの方法において、第２スペクトル範囲の第２放射ドーズは、ＵＶＢ光とＵＶＣ光の双方を含む。
【００３３】
５．上記条項のいずれかの方法において、照射工程は、第１放射ドーズＤ１を提供する第１放射ステージと、第２放射ドーズＤ２を提供する第２放射ステージとを含み、第１放射ステージは、第２放射ステージより早く始まる。
【００３４】
６．上記条項の方法において、第１放射ステージの第１放射ドーズＤ１は、第２放射ステージの開始前に、作用光感光性インクまたはトナー層の上に主として適用される。
【００３５】
７．上記条項５または６の方法において、第２放射ステージは、第１放射ステージの間または第１放射ステージの終わりの実質的に直後に始まる。
【００３６】
８．上記条項のいずれか１つの方法において、照射工程は、大気が作用光感光性インクまたはトナー層に存在する状態で行われる。
【００３７】
９．上記条項のいずれか１つの方法において、第１放射ドーズＤ１は、少なくとも３０ｍＪ／ｃｍ２、好適には少なくとも１００ｍＪ／ｃｍ２であり、および／または第２放射ドーズＤ２は、少なくとも２０ｍＪ／ｃｍ２、好適には少なくとも３０ｍＪ／ｃｍ２である。
【００３８】
１０．上記条項のいずれか１つの方法において、第１放射ドーズＤ１は、少なくとも１つのＵＶ−ＬＥＤデバイスを用いて適用される。
【００３９】
１１．上記条項のいずれか１つの方法において、少なくとも１つのＵＶ−ＬＥＤデバイスの前面ガラスにおける最大電力密度は、少なくとも１０Ｗ／ｃｍ２、好適には少なくとも１６Ｗ／ｃｍ２である。
【００４０】
１２．上記条項のいずれか１つの方法において、第２放射ドーズＤ２は、放電ランプ、好適には水銀放電ランプを用いて提供される。
【００４１】
１３．上記条項のいずれか１つの方法において、作用光感光性層は、照射工程の前に、基板上にインクジェット液滴を配置する堆積工程中に形成される作用光感光性インクジェットインク層であり、堆積されたインクジェット液滴は、シアンの液滴、マゼンタの液滴、黄色の液滴、黒の液滴、白の液滴の少なくとも１つを含む。
【００４２】
１４．上記条項の方法において、この方法はさらに、基板上に堆積したインクジェットの液滴を実質的に固定化するために、放射ドーズＤ３のＵＶ光を用いて、部分的に形成された作用光感光性インクジェットインク層を照射する工程を含み、この固定工程は、好適には、第１の色を有する第１のセットのインクジェットの液滴を基板上に提供する第１堆積工程と、第２の色を有する第２のセットのインクジェットの液滴を基板上に提供する第２堆積工程との間に実施され、好適には第２の色は、第１の色とは異なる。
【００４３】
１５．基板上に作用光感光性層をプリントおよび硬化するためのプリントシステムにおいて、
ａ．基板上にインクまたはトナーを堆積し、これにより基板上に作用光感光性層を形成するように形成されたプリントアセンブリ、
ｂ．プリントアセンブリに沿った輸送方向に基板を移動させるための基板輸送メカニズムおよび、
ｃ．３２０ｎｍと４４５ｎｍの間の第１スペクトル範囲の第１放射ドーズＤ１と、それに続く２００ｎｍと３１９ｎｍとの間の第２スペクトル範囲の第２放射ドーズＤ２との組み合わせを用いて、形成された作用光感光性層を照射することにより作用光感光性層を硬化するための照射工程を行うように形成された硬化ユニットであって、放射ドーズＤ１／Ｄ２の比は、０．２５と５００との間、好適には０．２５と２００との間、より好適には０．５０と１００との間であり、輸送方向に見てプリントアセンブリの下流に配置される硬化ユニット、を含む。
【００４４】
１６．上記条項のプリントシステムにおいて、硬化ユニットは、形成された作用光感光性層の上に第１放射を出射するように配置した第１硬化デバイスと、第１硬化デバイスの下流で形成された作用光感光性層の上に第２放射を出射するように配置した第２硬化デバイスとを含み、第１硬化デバイスは第１放射ドーズを出射するように形成され、第２硬化デバイスは第２放射ドーズＤ２を出射するように形成される。
【００４５】
１７．上記条項のプリントシステムにおいて、第１硬化デバイスは、少なくとも１つのＵＶ−ＬＥＤデバイスを含む。
【００４６】
１８．上記条項のプリントシステムにおいて、少なくとも１つのＵＶ−ＬＥＤデバイスの前面ガラスにおける最大電力密度は、少なくとも１０Ｗ／ｃｍ２、好適には少なくとも１６Ｗ／ｃｍ２である。
【００４７】
１９．上記条項１８〜２０のいずれか１つにおいて、第２硬化ユニットは、放電ランプ、好適には水銀放電ランプを含む。
【００４８】
２０．上記条項１５〜１９のいずれか１つにおいて、プリントアセンブリは、シアンの液滴を堆積するプリンタヘッド、マゼンタの液滴を堆積するプリンタヘッド、黄色の液滴を堆積するプリンタヘッド、黒の液滴を堆積するプリンタヘッド、および白の液滴を堆積するプリンタヘッドの少なくとも１つを含む。
【００４９】
２１．上記条項のプリントシステムにおいて、このプリントシステムはさらに、基板上に堆積したインクを実質的に固定化するために、放射ドーズＤ３のＵＶ光を用いて、部分的に形成された作用光感光性層を照射するように形成されたプリントデバイスを含み、このプリントデバイスは、好適には、プリントアセンブリの２つの続いたプリントヘッドの間に配置される。
【００５０】
２２．上記条項１〜１２のいずれか１つの方法において、作用光感光性インクまたはトナー層は、湿式または乾式のトナー層である。
【００５１】
好適な具体例では、プリントシステムは、シングルパスのプリントシステム、即ち、プリントシステムを通って基板の輸送方向と直交する方向に走査しないシステムである。好適には、基板はプリントシステムを通って実質的に一定の速度で輸送され、高速プリントを可能にするために、好適には５０ｃｍ／ｓより速い速度、例えば０．５ｃｍ／ｓと５ｃｍ／ｓの間の速度で輸送される。
【図面の簡単な説明】
【００５２】
添付の図面は、本発明のデバイスの、現在好ましい、限定的でない例示の具体例を記載するために使用される。
【００５３】
【図１】本発明にかかるインクジェットプリントシステムの例示の具体例の模式図である。
【図２】他の例示の具体例にかかるインクジェットプリントシステムの他の模式図である。
【図３Ａ】第１および第２の硬化デバイスについて、時間を関数とした基板上の電力密度を示す。
【図３Ｂ】第１および第２の硬化デバイスについて、時間を関数とした基板上の電力密度を示す。
【図４】本発明にかかる湿式トナープリントシステムの例示の具体例の模式図である。
【図５】本発明にかかる湿式トナープリントシステムの他の例示の具体例の模式図である。
【図６】本発明にかかる湿式トナープリントシステムのさらに他の例示の具体例の模式図である。
【図７】本発明にかかる乾式トナープリントシステムの例示の具体例の模式図である。
【発明を実施するための形態】
【００５４】
図１は、基板上で作用光感光性インク層をプリントおよび硬化するためのプリントシステムの第１の例示の具体例である。プリントシステムは、プリントヘッドアセンブリ３０、基板支持メカニズム４０および硬化ユニット５０を含む。プリントヘッドアセンブリ３０は、基板Ｓの上にインクの液滴を堆積し、これにより基板上に作用光感光性インク層を形成するように形成される。図示した例示の具体例では、プリントヘッドアセンブリ３０は、黄色の液滴を堆積するための第１プリントヘッド３０ａ、シアンの液滴を堆積するための第２プリントヘッド３０ｂ、マゼンタの液滴を堆積するための第３プリントヘッド３０ｃ、および黒の液滴を堆積するための第４プリントヘッド３０ｄを含む。これは単に例示の具体例であり、より多くまたはより少ない色のための、または色順序を変更するためのプリントヘッドを含むこともできることを、当業者は理解するであろう。基板輸送メカニズム４０は、プリントヘッドアセンブリ３０に対して、輸送方向Ｔに基板Ｓを移動させるように形成される。
【００５５】
硬化ユニット５０は、第１硬化デバイス１０と、輸送方向Ｔに見た場合に、第１硬化デバイス１０の下流に配置される第２硬化デバイス２０を含む。第１硬化デバイス１０は、プリントヘッドアセンブリ３０により、基板Ｓの上に堆積した形成された作用光感光性インクジェット層の上に第１放射を照射するように形成される。第１放射は、３２０ｎｍと４４５ｎｍとの間のスペクトル範囲の照射を含み、第１放射ドーズＤ１の形成を意図する。３２０〜４４５ｎｍより広いスペクトル範囲で第１硬化デバイスは照射するが、３２０〜４４５ｎｍのスペクトル範囲のドーズのみが、第１ドーズＤ１の形成に考慮される。第２硬化デバイス２０は、輸送方向に見て、第１硬化デバイス１０の下流で、形成された作用光感光性インク層の上に第２放射を照射するように配置される。好適には、第２硬化デバイス２０は、２００ｎｍと３１９ｎｍとの間のスペクトル範囲で第２放射ドーズＤ２を照射するように形成される。好適には、第１スペクトル範囲は、ＵＶＡ光とＵＶＶ光を含む。好適には、第２スペクトル範囲は、ＵＶＢ光とＵＶＣ光を含む。適切な第１硬化デバイス、例えばＵＶ−ＬＥＤデバイスは、ＵＶＡおよびＵＶＶスペクトル範囲で照射するように形成される。好適には、第２硬化デバイスは、水銀放電ランプである。水銀放電ランプは、Ｆｅ−Ｈｅ放電ランプでも良い。水銀放電ランプは、ＵＶＢおよびＵＶＣスペクトル範囲で十分な放射ドーズを照射できる。なお、放電ランプは、また、一般にＵＶＡ光および／またはＵＶＶ光を出射しても良い。
【００５６】
好適には、第１放射ドーズと第２放射ドーズとの比Ｄ１／Ｄ２は、０．２５と５００との間、好適には０．２５と２００との間、より好適には０．５０と１００との間である。第１硬化デバイス１０により照射されるより長い波長の第１放射とより高い第１放射ドーズＤ１は、インク層により深く入り、酸素と反応する、第１の露出中に形成されるラジカルの量により、インク層の表面に存在する酸素の量を低減する。これは、層の表面で禁止された酸素の量を低減する。加えて第１および第２の露出の間が短時間であるため、新しい酸素の拡散および吸着が低減または防止される。双方の形態は、ＵＶＣおよびＵＶＢでより少ないエネルギーを有する第２硬化デバイス２０により、表面を改良する。もちろん、第２硬化デバイス２０により出射されるより短波長の第２放射は、表面を硬化し、上面に存在する酸素量を低減する観点では、この表面硬化は、表面の酸素が存在する従来技術の表面硬化に比較して改良される。また、第２硬化デバイス２０による表面硬化を行いために必要な第２ドーズＤ２（およびそれゆえに電力Ｐ２）を低減できる。これにより、熱の発生が減り、本発明の方法およびシステムの例示の具体例は、感熱性基板を含むさまざまな基板に使用できる。また、この方法は、インク組織の変化を有さないより効果的な硬化により、より少ない（非重合モノマの）匂いの発生、より少ない移動、およびより少ないインク層の黄ばみで行える。
【００５７】
図２は、本発明の他の例示の具体例を示す。具体例は、図１の具体例と類似するが、追加のプリントデバイス６０ｅ、６０ｆを備える点、プリントヘッドアセンブリ３０が、白いインクを用いたプリントのために形成された２つのプリントヘッド３０ｅ、３０ｆを含む点で異なっている。この方法では、最終目的像に依存して、不透明な白が最初または最後に供給される。当業者は、インクの拡大および湿り挙動および基板の表面エネルギーに依存して、更なるプリントデバイスが、他の隣り合ったプリントヘッド３０ａ−３０ｄの間に提供できることを理解する。プリントデバイス３０ｅ、６０ｆは、基板上の堆積されたインクジェット液滴を実質的に固定化するのに適した放射ドーズＤ３のＵＶを用いて部分的に形成された作用光感光性インクジェット層を照射するように形成される。これは、部分的に硬化し、完全には硬化しない。それらのプリントデバイス６０ｅ、６０ｆは、典型的には６Ｗ／ｃｍ２および３０ｍＪ／ｃｍ２であり、第１硬化デバイス１０と比較してずっと低い電力密度とドーズを有する。プリントデバイス６０ｅ、６０ｆは、ＵＶＡおよび／またはＵＶＶ光を出射するように形成されたＵＶ−ＬＥＤでも良い。
【００５８】
図３Ａおよび図３Ｂは、時間の関数として、基板上の予め決められた位置でのエネルギー密度（ドーズ）を示す。Ｐ１は、第１硬化デバイス１０のエネルギー密度であり、Ｐ２は、第２硬化デバイス２０のエネルギー密度である。図３Ａの例では、第２硬化デバイス２０により照射が、第１硬化デバイスの照射が終わる直前に始まる。好適には、第２硬化デバイス２０による照射の開始と、第１硬化デバイスによる照射の開始との間の時間Ｄｔｓは、少なくとも０．１ｓである。
【００５９】
図３Ｂの具体例では、第１硬化デバイス１０により照射の終了と、第２硬化デバイス２０による照射の開始との間は、小さな間隔Δｔである。好適には、この時間Δｔは小さく、より好適には１ｓより小さく、さらに好適には０．５ｓより小さい。第１硬化デバイス１０は、第１ドーズの主な部分を出射し、一方、第２硬化デバイス２０、例えば放電ランプは、第２ドーズを照射する。
【００６０】
本発明の他の具体例は、湿式トナー（湿式トナー分散ともいう）を用いて行う電子写真プロセスに関し、この湿式トナーは、キャリア液と、キャリア液中に懸濁された固体粒子として供給されるイメージ粒子（マーキング粒子ともいう）とを含む。イメージ粒子は、帯電性カラー顔料、帯電性の被覆カラー顔料、カラー顔料、染料を有する帯電性のトナー粒子でも良い。分散剤と呼ばれる懸濁媒体は、イメージ粒子の凝集を避けるために加えられる。
【００６１】
湿式トナーは、参照によりここに含まれる、同一出願人の特許出願ＰＣＴ／ＥＰ２０１７／０５９８０９またはＮＬ２０１６６９７に詳しく記載された、作用光感光キャリア液を有する湿式トナーでも良く、ここでは参照によりここに含まれる、同一出願人の特許出願ＰＣＴ／ＥＰ２０１７／０５９８０９またはＮＬ２０１６６９７に詳しく記載される。が、キャリア液に加えられ、キャリア液ＵＶ硬化を行う。本発明にかかる湿式トナー中の硬化性キャリア液は、所望の導電性と粘性特性を有し、ＵＶ硬化で固体を形成することができる適切なキャリア液であり、ＰＣＴ／ＥＰ２０１７／０５９８０９またはＮＬ２０１６６９７に、好適なキャリア液の特定の例として見ることができる。
【００６２】
湿式トナーは、キャリア液がプリントされた基板から除去される、ＵＶ硬化性マーキング粒子を有する湿式トナーでも良い。そのような例は、ここでは参照によりここに含まれる、同一出願人の特許出願ＮＬ２０１６６９７に記載される。
【００６３】
図４は、ＵＶ硬化性キャリア液および／またはＵＶ硬化性イメージ粒子を有する湿式トナーを使用する、デジタルプリント装置の例示の具体例を模式的に示す。装置は、第１の色例えば黒を有する湿式トナーＴａを第１基板Ｓ１の上に供給する第１イメージ形成ユニット１００ａ、第２の色例えばシアンを有する湿式トナーＴｂを第１基板Ｓ１の上に供給する第２イメージ形成ユニット１００ｂ、第３の色例えばマゼンタを有する湿式トナーＴｃを第１基板Ｓ１の上に供給する第３イメージ形成ユニット１００ｃ、および第４の色例えば黄色を有する湿式トナーＴｄを第１基板Ｓ１の上に供給する第４イメージ形成ユニット１００ｄを含む。
【００６４】
イメージ形成ユニット１００ａは、トナーレシーバ１１０ａ、供給部材１２０ａ、第１現像部材１３０ａ、第１イメージ部材１４０ａ、および光学中間部材１５０ａを含む。第１イメージ部材１４０ａは、表面上に形成される第１の見えないイメージを形成する電荷の第１パターンを維持するために適用される。第１現像部材１３０ａは、供給部材１２０ａから第１湿式トナーＴａを受け取るように配置され、第１パターンにより第１イメージ部材１４０ａの上に第１湿式トナーＴａのパターンを移すことにより、第１の見えないイメージを現像する。同様に、第２のイメージユニット１００ｂは、トナーレシーバ１１０ｂ、供給部材１２０ｂ、第２現像部材１３０ｂ、第２イメージ部材１４０ｂ、および光学中間部材１５０ｂを含む。第２イメージ部材１４０ｂは、表面上に形成される第２の見えないイメージを形成する電荷の第２パターンを維持するために適用される。第２現像部材１３０ｂは、供給部材１２０ｂから第２湿式トナーＴｂを受け取るように配置され、第２パターンにより第２イメージ部材１４０ｂの上に第２湿式トナーＴａのパターンを移すことにより、第２の見えないイメージを現像する。第３および第４のイメージ部材１００ｃ、１００ｄは、同様の方法で使用される。第１基板Ｓ１は、基板支持アセンブリの上に支持され、記載された具体例では、基板支持アセンブリは、第１、第２、第３および第４の支持部材２００ａ、２００ｂ、２００ｃ、２００ｄを含み、第１、第２、第３および第４のイメージ形成ユニット１００ａ、１００ｂ、１００ｃ、１００ｄから第１、第２、第３および第４の湿式トナーＴａ、Ｔｂ、Ｔｃ、Ｔｄがそれぞれ連続して移される間、第１基板Ｓ１を支持する。一方、基板Ｓ１は、第１のイメージ形成ユニット１００ａから第４のイメージ形成ユニット１００ｄに、移動方向Ｍに移動する。このプロセスは、第１基板Ｓ１に適用された湿式トナーの層となる。
【００６５】
本出願を通して、第１、第２、第３および第４のイメージ形成ユニット１００ａ、１００ｂ、１００ｃ、１００ｄ、および第１、第２、第３および第４の支持部材２００ａ、２００ｂ、２００ｃ、２００ｄのさまざまなステージは、部材として記載される。それらの部材は、回転して転がるが、当業者は、同じ原理が、例えばロールおよび／またはベルトトラッキングシューを有する適切に設計された回転ベルトを含む他の部材を用いて適用できることを理解するであろう。
【００６６】
デジタルプリント装置は、さらに３２０ｎｍと４４５ｎｍの間の第１スペクトル範囲で第１放射ドーズＤ１と、それに続く２００ｎｍと３１９ｎｍの間の第２スペクトル範囲で第２放射ドーズＤ２の組み合わせを、形成された作用光感光湿式トナー層に照射して、作用光感光湿式トナー層を硬化する照射工程を行うよう形成された硬化ユニット４００を含む。好適には、放射ドーズの比Ｄ１／Ｄ２は、０．２５と５００の間、より好適には０．２５と２００の間、更に好適には０．５０と１００の間である。硬化ユニット４００は、輸送方向に見てプリントアセンブリの下流に配置される。インクジェットプリントシステムの上述の具体例にように、硬化ユニット４００は、形成された作用光感光層の上に第１放射を照射するように配置された第１硬化デバイス、第１硬化デバイスの下流に配置され、形成された作用光感光層の上に第２放射を照射するように配置された第２硬化デバイスを含み、第１硬化デバイスは第１放射ドーズを出射するように形成され、第２硬化デバイスは第２放射ドーズＤ２を出射するように形成されても良い。硬化ユニットは、インクジェットプリントシステムのための上述の硬化ユニットと同一または類似でも良い。
【００６７】
任意的に、硬化ユニット４００の上流に、分散容量変更ユニットおよび／または融着ユニットのような、１またはそれ以上のユニット２５０を備えても良い。それらの例は、参照によりここに含まれる、同一出願人の特許出願ＮＬ２０１６６９７に記載される。
【００６８】
図５は、ＵＶ硬化性キャリア液を用いる湿式トナーと共に使用するのに適したプリントシステムの他の可能な例示の具体例を示す。システムは、図４のシステムと類似するが、デジタルプリント装置は、さらに第１基板Ｓ１の上の運ばれた湿式トナーの上に、例えば箔のような第２基板Ｓ２を適用するように形成された第２基板適用ユニット３００を含む点で異なっている。硬化ユニット４００は、図４と同様であり、第２基板Ｓ２を通して、および／または第１基板Ｓ１を通して、第１基板Ｓ１の上および／または中のキャリア液を硬化するために、移された湿式トナーを照射するように形成される。第１基板Ｓ１はキャリア液を吸収せず、第１基板Ｓ１の上でキャリア液が硬化する。第１基板Ｓ１が部分的にキャリア液を吸収した場合、第１基板Ｓ１の上および中のキャリア液が硬化する。また、第２基板Ｓ２が部分的にキャリア液を吸収した場合、第２基板Ｓ２の上および中のキャリア液が硬化する。換言すれば、好適には結果の基板Ｓ’（即ち第２基板Ｓ２の下のプリントされたイメージを有する第１基板Ｓ１）は、硬化されていないキャリア液を含まない。
【００６９】
なお、第１基板Ｓ１および／または第２基板Ｓ２は透明でも良い。例えば、第１基板Ｓ１は、非透明基板であり、第２基板Ｓ２は透明膜でも良い。この例では、照射は第２基板Ｓ２を通って行われるのが好ましい。しかしながら、薄い透明の第１基板Ｓ１の上にプリントし、第１基板Ｓ１を通って照射することも可能である。そのような具体例では、第２基板Ｓ２は非透明でも良い。第２基板適用ユニット３００は、イメージ形成ユニット１００ａ、１００ｂ、１００ｃ、１００ｄの下流に配置される。適切な基板の例は、ＰＣＴ／ＥＰ２０１７／０５９８０９に記載されている。
【００７０】
硬化ユニット４００は、３２０ｎｍと４４５ｎｍの間の第１スペクトル範囲の第１放射ドーズＤ１を、続いて２００ｎｍと３１９ｎｍとの間の第２スペクトル範囲の第２放射ドーズＤ２を照射する。
【００７１】
任意的に、硬化ユニット４００がそれ自身で十分な熱を生じる場合は、イメージ形成ユニット１００ａ、１００ｂ、１００ｃ、１００ｄの下流に適用される融着工程は省略しても良い。しかしながら、異なった色のイメージ粒子の混合を促進するために、第２基板適用ユニット３００の前または後に、イメージ形成ユニット１００ａ、１００ｂ、１００ｃ、１００ｄの下流で融着工程を行っても良い。
【００７２】
デジタルプリント装置は、さらに、プリント中に連続した織物として、第１基板Ｓ１を提供するように構成された第１基板Ｓ１提供手段５００を含んでも良い。さらに、第２基板適用ユニット３００は、プリント中に連続した織物として、第２基板Ｓ２を提供するように構成されても良い。第２基板Ｓ２の下にプリントされたイメージを有する結果の基板Ｓ’は、続いてロール６００の上で転がってもよい。
【００７３】
図６は、本発明のデジタルプリント装置の他の例示の具体例を示し、このデジタルプリント装置では、図５の具体例の成分と類似の成分は、同じ参照番号を用いて記載される。図６のデジタルプリント装置は、さらに、硬化ユニット４００の下流の第２基板除去手段６２０と、硬化ユニット４００の下流の第１基板巻き取り手段６１０とを含む。第２基板除去手段６２０は、硬化後に第２基板Ｓ２を除去するように形成される。第１基板巻き取り手段６１０は、第２基板除去手段３２０で第２基板Ｓ２を除去した後に、硬化した湿式トナーを有する第１基板Ｓ１を巻き取るように形成される。第２基板除去手段６２０は、除去した第２基板Ｓ２を巻き取るための第２基板リールプール６２５を含む。
【００７４】
図７は、乾式トナーを用いる本発明のデジタルプリント装置の例示の具体例を示す。プリントシステムは、光導電体２４０ａ、２４０ｂ、２４０ｃ、２４０ｄのそれぞれの上で異なる色を発現させる異なった乾式トナー現像ユニット２３０ａ、２３０ｂ、２３０ｃ、２３０ｄを含む。その後に、現像されたイメージは基板に移される。次の工程で、融着デバイス２５０の中で基板Ｓの上にトナーが融着される。融着デバイス２５０は、非接触型融着ユニットまたは接触型融着ユニット、またはそれらの組み合わせである。好適には、融着ユニットは接触型の融着ユニットである。次の工程で、融着された乾式トナーイメージが、本発明の具体例にかかる硬化ユニット４００の中で硬化される。好適には、融着工程と硬化工程との間の時間は、最適の硬化を得るために短い。
【００７５】
特に、本発明の具体例は、いわゆる（上の文脈では基板Ｓと呼ばれる）「連続」織物のためのデジタルインクジェットまたはトナープリント装置の分野に関する。即ち、基板（例えば、紙、プラスチック箔、またはそれらの多層組み合わせ）の連続ロールが、プリンタの上を走り、特に、複数の同じイメージまたは代わりに一連のイメージ、またはそれぞれが異なる多くのセットのイメージのコピーをプリントするプリントシステムである。
【００７６】
テスト方法
深い硬化
貫通硬化（through cure）は、Ｆｉｎａｔテスト法Ｎｏ２９に従って行われる引っかき試験により評価した。インク膜の引っかきは、機械的手段を用いてインク表面のダメージを描く。０〜１０Ｎ（ｒｅｄ）の範囲の高度計が、黄色および黒の上層の引っかき抵抗のチェックのために使用される。
評価
１：０−３Ｎ：許容できない
２：３．１−８．９Ｎ：許容できない
３：＞９Ｎ：非常に良好
【００７７】
表面硬化
表面硬化は、視覚的に評価した。白い基板の上にプリントした場合または透明基板が使用された場合、ＣＭＹＫの多層イメージの直後の領域でのオフセット／色彩が視覚的に評価され、続いて、材料が、白い面の上でバッキング無しで評価された。
評価
１：ＯＫでない−明らかな着色が観察された
２：許容できる−非常に小さな着色が観察された
３：非常に良好：着色は観察されない
【００７８】
しわ
高すぎる温度により起きる基板のしわを視覚的に観察する。
評価
１：ＯＫでない−しわ発生
２：ＯＫ−しわ無し
【００７９】
例
サンプルは、５０ｍ／分の速度で、ＦａｓｓｏｎＰＰ白基板の上で、織物系プリントエンジンを用いて、ＵＶ硬化性シアン、マゼンタ、黄色、および黒のインクを用いてプリントした。インクの堆積後に、３２０ｎｍ〜４４５ｎｍの範囲の第１放射ドーズＤ１を、続いて２００ｎｍ〜３１９ｎｍの範囲の第２放射ドーズＤ２を照射する第１硬化デバイスを有する硬化ユニットがと配置された。
【００８０】
例１〜６では、第１硬化デバイスとして、最大電力密度が２４Ｗ／ｃｍ２の、ＩＴＬのＳｏｌｉｄｕｒｅ２ＨＤデバイスが用いられ、第２硬化デバイスとして、１４０Ｗ／ｃｍＧＥＷ水銀球が用いられた。
【００８１】
例７、８および１０では、第１硬化デバイスとして、最大電力密度が２４Ｗ／ｃｍ２の、ＩＴＬのＳｏｌｉｄｕｒｅ２ＨＤデバイスが用いられ、第２硬化デバイスとして、１４０Ｗ／ｃｍＧＥＷ水銀球が用いられた。
【００８２】
硬化工程の後に、サンプルは、貫通および表面の硬化およびしわが評価された。
【００８３】
2020520831.tif 000003
ｅｘ  ：本発明の例示の具体例
ｃｏｍ：比較例
【００８４】
表から、ＵＶＢおよびＵＶＣを適用しない場合（サンプル１０）に、Ｄ１／Ｄ２比＞５００で、表面硬化が許容できないことが明らかである。Ｄ１／Ｄ２比＜０．２５の場合、即ち、無しまたは非常に低い第１放射ドーズＤ１が適用された場合（サンプル７、８および９）、許容できる貫通硬化は得られなかった。サンプル９は、またドーズを増やすことにより、および硬化中にＦｅドープ球を用いることにより、貫通硬化は改良できるが、基板の非常に高い温度により、しわは許容できなくなることを示す。Ｄ１／Ｄ２比が、０．２５から５００の範囲の場合、貫通硬化と同様に表面硬化も許容できる。
【００８５】
ここのブロックダイアグラムが、本発明の原理を実現する模式的な回路の概念図を表すことは、当業者にとって明らかである。
【００８６】
本発明の原理は、特定の具体例と関連して上に開示したが、この開示は単に例示の方法で行われ、添付した請求の範囲により規定される保護の範囲を限定するものでないことは理解されるであろう。
【図１】
2020520831.tif 000004
【図２】
2020520831.tif 000005
【図３Ａ】
2020520831.tif 000006
【図３Ｂ】
2020520831.tif 000007
【図４】
2020520831.tif 000008
【図５】
2020520831.tif 000009
【図６】
2020520831.tif 000010
【図７】
2020520831.tif 000011
【国際調査報告】
2020520831.tif 000012
2020520831.tif 000013
2020520831.tif 000014